(57)【要約】【課題】プラスチックを用いた畳では、廃棄処分する場合、産業廃棄物となり簡単に処分はできない。特に、種々の材質を混用している場合には、それらを分別して処分しなければならない。また、プラスチックは地中に埋設しても自然に返らず半永久的に存在すると言われている。また焼却処理をすると、ダイオキシン等の発生の問題や不完全燃焼の問題がある。【解決手段】厚み５〜２５ｍｍの木質系ボードの上下に厚紙を貼付したもので、天然素材だけで構成されたものであって、密度が０．５ｇ／ｃｍ３以下で、厚みが０．５〜１．５ｍｍの柔軟な厚紙を表裏両面に縫着したもの。【選択図】  図３
2004332479.tif 000002
【特許請求の範囲】
【請求項１】
厚み５〜２５ｍｍの木質系ボードの上下に厚紙を貼付したもので、天然素材だけで構成されたものであって、密度が０．５ｇ／ｃｍ３以下で、厚みが０．５〜１．５ｍｍの柔軟な厚紙を表裏両面に縫着したことを特徴とする畳床。
【請求項２】
密度が０．６ｇ／ｃｍ３以上で、厚みが１．５〜４．０ｍｍの比較的硬い厚紙を、該表面の柔軟な厚紙と木質系ボードの間に嵌挿したものである請求項１記載の畳床。
【請求項３】
密度が０．６ｇ／ｃｍ３以上で、厚みが１．５〜４．０ｍｍの比較的硬い厚紙を、該表面の柔軟な厚紙と木質系ボードの間に嵌挿し、且つ該裏面の柔軟な厚紙と木質系ボードの間には、密度が０．６ｇ／ｃｍ３以上で、厚みが０．５〜１．５ｍｍの比較的硬い厚紙を嵌挿したものである請求項１記載の畳床。
【請求項４】
厚み５〜２５ｍｍの木質系ボードの上下に厚紙を貼付したもので、天然素材だけで構成されたものであって、木質系ボードの表側に密度が０．６ｇ／ｃｍ３以上で、厚みが０．５〜１．５ｍｍの薄い硬い紙を、更にその表側に密度が０．５ｇ／ｃｍ３以下で、厚みが１．５〜４ｍｍの柔軟な厚紙を重ね、また該木質系ボードの裏面側には、密度が０．６ｇ／ｃｍ３以上で、厚みが１．５〜４．０ｍｍの厚い硬い紙を、更にその裏面側に密度が０．５ｇ／ｃｍ３以下で、厚みが０．５〜１．５ｍｍの柔軟な厚紙を重ね全体として縫着したことを特徴とする畳床。
【発明の詳細な説明】
【０００１】
【発明の属する技術分野】
本発明は、畳床に関するものである。
【０００２】
【従来の技術】
畳床は、従来藁で構成されていた。しかし、近時フローリングへの敷き畳の需要、バリヤフリーの要望から、畳が非常に薄くなってきている。
この薄い畳の要望に応えるべく畳床も１０〜２５ｍｍ程度のものが製造されている。これらのものはほとんどがプラスチック製であり、軽量で比較的丈夫である。
【０００３】
【発明が解決しようとする課題】
しかしながら、このようなプラスチックを用いた畳では、廃棄処分する場合、産業廃棄物となり簡単に処分はできない。特に、種々の材質を混用している場合には、それらを分別して処分しなければならない。
また、プラスチックは地中に埋設しても自然に返らず半永久的に存在すると言われている。また焼却処理をすると、ダイオキシン等の発生の問題や不完全燃焼の問題がある。
よって、本業界では、環境にやさしい畳床が要望されていた。
【０００４】
【課題を解決するための手段】
以上のような状況に鑑み、本発明者は鋭意研究の結果本発明畳床を完成させたものであり、その特徴とするところは、厚み５〜２５ｍｍの木質系ボードの上下に厚紙を貼付したもので、天然素材だけで構成されたものであって、密度が０．５ｇ／ｃｍ３以下で、厚みが０．５〜１．５ｍｍの柔軟な厚紙を表裏両面に縫着した点にあり、他の態様では、厚み５〜２５ｍｍの木質系ボードの上下に厚紙を貼付したもので、天然素材だけで構成されたものであって、木質系ボードの表側に密度が０．６ｇ／ｃｍ３以上で、厚みが０．５〜１．５ｍｍの薄い硬い紙を、更にその表側に密度が０．５ｇ／ｃｍ３以下で、厚みが１．５〜４ｍｍの柔軟な厚紙を重ね、また該木質系ボードの裏面側には、密度が０．６ｇ／ｃｍ３以上で、厚みが１．５〜４．０ｍｍの厚い硬い紙を、更にその裏面側に密度が０．５ｇ／ｃｍ３以下で、厚みが０．５〜１．５ｍｍの柔軟な厚紙を重ね全体として縫着した点にある。
【０００５】
ここで、木質系ボードとは、木材チップを圧縮して固めボード状にしたものであればよい。インシュレーションボードが好適であった。これは、その重量や薬品の使用量からである。即ち、インシュレーションボードは有機薬剤をほとんど使用していないためである。このインシュレーションボードの厚みは、いわゆる薄畳に適合する程度でよい。即ち、５〜２５ｍｍである。
【０００６】
本発明の第１の特徴は、プラスチックを使用しない点であり、第２の特徴は柔軟な厚紙を用いる点である。
【０００７】
まず最も簡単な構成は、木質系ボードの表裏に柔軟な厚紙を縫着したものである。柔軟とは、ここでは紙の密度が０．５ｇ／ｃｍ３以下であることをいう。０．３〜０．４程度がより好適である。これは手で弾性を感じる程度である。
このように、表裏に柔軟な厚紙を用いたことによって弾性を持たせ歩行感を良くするためである。畳表も柔軟性を有するが、それだけでは固い感じがあるためである。
【０００８】
この柔軟な厚紙の厚さは、０．５〜１．５ｍｍである。これは、これ以上薄いと効果がなく、これ以上厚い必要はない。
【０００９】
以上が本発明の第１の態様の必須要件であるが、これに硬い厚紙を加えてもよい。即ち、表側の柔軟な厚紙と木質系ボードとの間、硬い厚紙を挿入してもよい。この硬いとは、密度が０．６ｇ／ｃｍ３以上を言う。中でも、０．６５〜０．８ｇ／ｃｍ３程度が好適であった。この厚紙の厚さは、１．５〜３．０ｍｍである。これ以下のものでは効果がなく、これ以上厚くする意味はない。
この程度の硬さのものを貼ることによって、畳の温度や湿度による反りを大きく軽減できる。
【００１０】
また、同様に裏面側にも硬い厚紙を挿入してもよい。こちらも、上記同様であるが厚みは０．５〜１．５ｍｍである。裏面側は薄いほうがよい。
【００１１】
また、以上の構成要素には、さらに別のシートや厚紙を追加挿入してもよい。例えば、強度やクッション性の向上のためである。本発明の趣旨からして、天然素材のものである。
【００１２】
他の態様として、上記のものと厚み等が異なるものもある。
５層のもの（追加シートなしの例）では、表層側から順に次のようになる。
１  密度が０．５ｇ／ｃｍ３以下で、厚みが１．５〜４．０ｍｍの柔軟な厚紙
２  密度が０．６ｇ／ｃｍ３以上で、厚みが０．５〜１．５ｍｍの薄い硬い紙
３  木質系ボード
４  密度が０．６ｇ／ｃｍ３以上で、厚みが１．５〜４．０ｍｍの厚い硬い紙
５  厚みが０．５〜１．５ｍｍの柔軟な厚紙
この態様では、表面の柔らかい厚紙がより厚いため、柔軟性が向上する。これらは、畳の用途等によって決めればよい。
【００１３】
【発明の実施の形態】
以下図面に示す実施の形態に基づいて、本発明をより詳細に説明する。
図１は、本発明の最も簡単な実施例を示す断面図である。厚みが７ｍｍのインシュレーションボード２の表裏両面に厚み１ｍｍの厚紙３を縫着したものである。この図では縫着糸は図示していない。厚紙は、密度が０．３８５ｇ／ｃｍ３であり、柔らかいものである。
図２は、図１の表面側（畳表を貼る側）の中間部に硬い厚紙４を挿入し、全体として縫着したものである。この硬い厚紙の密度は、０．６８９ｇ／ｃｍ３で、厚みが２．５ｍｍであった。この程度の密度になると、非常に硬い感じがする。これで、反り等が大きく軽減できる。
【００１４】
図３は、図２の裏面側中間部にも硬い厚紙５を挿入した例である。挿入した硬い厚紙は密度は同じであるが、厚みを１ｍｍとした。これで十分であった。両側に硬い紙を挿入したため、非常に強いものになった。
図４は、図３と同様であるが、裏面側の中間部に硬い厚紙を２枚挿入したものである。より丈夫にするためである。
【００１５】
図５は、図３と同様であるが、その厚みが異なる例である。上方から順に柔らかい厚紙、硬い厚紙、インシュレーションボード、硬い厚紙、柔らかい厚紙の順は同じで、厚みが順に２．５ｍｍ、１ｍｍ、７ｍｍ、２．５ｍｍ、０．８ｍｍである。表面の柔らかい厚紙が厚いため、畳として表面が柔軟になる。
【００１６】
【発明の効果】
本発明畳床には次のような大きな利点がある。
（１）  プラスチックを使用していないため廃棄処分が非常に楽であり、環境にやさしい。
（２）  原則として接着剤その他の薬品を用いていないためホルムアルデヒド等の有害成分が発生しない。
（３）  単に埋め立てた場合でも分解して自然に帰る。
（４）  安価で簡単に製造できる。
【図面の簡単な説明】
【図１】本発明畳床の１例を示す断面図である。
【図２】本発明畳床の他の例の断面図である。
【図３】本発明畳床の他の例の断面図である。
【図４】本発明畳床の他の例の断面図である。
【図５】本発明畳床の他の例の断面図である。
【符号の説明】
１  本発明畳床
２  インシュレーションボード
３  柔らかい厚紙
４  硬い厚紙
【図１】
2004332479.tif 000003
【図２】
2004332479.tif 000004
【図３】
2004332479.tif 000005
【図４】
2004332479.tif 000006
【図５】
2004332479.tif 000007